(57)【要約】      （修正有）【課題】光定着方法によりトナー像を定着させる画像形成方法であって、有色トナーの付着量によらずに有色トナーの定着性を高めることができる画像形成方法を提供する。【解決手段】本発明は、静電潜像をトナーにより現像してトナー像を形成する工程と、記録媒体４００への上記トナー像の転写、および活性光線の照射により、上記トナー像を上記記録媒体４００に定着させる工程と、を有する画像形成方法に関する。上記方法は、上記定着させる工程において、有色トナーのトナー粒子３１０および透明トナーのトナー粒子３２０を含む複数種のトナー粒子を上記記録媒体４００に含まれる同一の領域に定着させる。【選択図】図４
2020052319.tif 000002
【特許請求の範囲】
【請求項１】
静電潜像をトナーにより現像してトナー像を形成する工程と、
記録媒体への前記トナー像の転写、および活性光線の照射により、前記トナー像を前記記録媒体に定着させる工程と、
を有する画像形成方法であって、
前記定着させる工程において、有色トナーのトナー粒子および透明トナーのトナー粒子を含む複数種のトナー粒子を前記記録媒体に含まれる同一の領域に定着させる、
画像形成方法。
【請求項２】
前記領域への前記有色トナーの付与量に応じて、前記領域への前記透明トナーの付与量を変更する、請求項１に記載の画像形成方法。
【請求項３】
前記領域への前記有色トナーの付与量と前記領域への前記透明トナーの付与量とを合計した付与量が１ｇ／ｍ２以上である、請求項１または２に記載の画像形成方法。
【請求項４】
前記定着させる工程において、前記記録媒体へ転写された前記トナー像に前記活性光線を照射する、請求項１〜３のいずれか１項に記載の画像形成方法。
【請求項５】
前記活性光線は、波長が２８０ｎｍ以上４８０ｎｍ未満の光である、請求項１〜４のいずれか１項に記載の画像形成方法。
【請求項６】
前記透明トナーのトナー粒子は、紫外線吸収剤を含む、請求項１〜５のいずれか１項に記載の画像形成方法。
【請求項７】
静電潜像をトナーにより現像してトナー像を形成するトナー像形成部と、
記録媒体への前記トナー像の転写、および活性光線の照射により、前記トナー像を前記記録媒体に定着させる定着装置と、
を有する画像形成装置であって、
前記定着装置は、有色トナーのトナー粒子および透明トナーのトナー粒子を含む複数種のトナー粒子を前記記録媒体に含まれる同一の領域に定着させる、
画像形成装置。
【請求項８】
前記領域への前記有色トナーの付与量に応じて、前記領域への前記透明トナーの付与量を変更する、付与量変更部を有する、請求項７に記載の画像形成装置。
【請求項９】
前記付与量変更部は、前記有色トナーの付与量と前記透明トナーの付与量とを合計した付与量が１ｇ／ｍ２以上となるように、前記透明トナーの付与量を変更する、付与量変更部を有する、請求項８に記載の画像形成装置
【請求項１０】
請求項７〜９のいずれか１項に記載の画像形成装置に搭載される定着装置であって、
前記トナー像を記録媒体へ転写する転写部、および
前記記録媒体へ転写された前記トナー像に活性光線を照射する照射部、
を有する定着装置。
【請求項１１】
前記照射部は、波長が２８０ｎｍ以上４８０ｎｍ未満の光を前記トナー像に照射する、請求項１０に記載の定着装置。
【請求項１２】
有色トナーのトナー粒子および透明トナーのトナー粒子が記録媒体に定着されてなる画像形成物であって、
前記透明トナーの定着物を介して合一された、複数の前記有色トナーの定着物を含む、
画像形成物。
【請求項１３】
前記有色トナーの定着物の付着量が異なる複数の領域を含み、
前記複数の領域は、前記有色トナーの定着物の付着量に応じて、前記透明トナーの定着物の付着量が異なる、
請求項１２に記載の画像形成物。
【請求項１４】
前記複数の領域は、前記有色トナーの定着物の付着量と透明トナーの定着物の付着量とを合計した付着量の領域間の差が、０．５ｇ／ｍ２以下である、請求項１３に記載の画像形成物。
【発明の詳細な説明】
【技術分野】
【０００１】
本発明は、画像形成方法、画像形成装置、定着装置および画像形成物に関する。
【背景技術】
【０００２】
電子写真方式の画像形成装置は、イエロー、シアン、マゼンタおよびブラックなどの有色トナーを感光体上に形成された静電潜像に付与してトナー像を形成し、形成されたトナー像を記録媒体に転写して定着させて、画像を形成する。トナー像の定着方法としては、記録媒体上に転写されたトナー像に接触または非接触で熱を加えてトナーを記録媒体に融着させる、いわゆる熱定着方法が広く用いられている。
【０００３】
一方で、近年、活性光線の照射によってトナー像を定着させる、いわゆる光定着方法が提案されている。たとえば、特許文献１には、光吸収によりシス−トランス異性化反応して相転移する化合物を含むトナーより形成されたトナー像を記録媒体に転写し、転写されたトナー像に光を照射して上記化合物を軟化させてトナー像を記録媒体に融着させ、さらに、上記トナー像を記録媒体に加圧する、画像形成方法が記載されている。
【０００４】
光定着方法によれば、定着部材の加熱が不要であるため、定着部材が所定の温度に達するまでにかかるウォームアップ時間（ＷＵＴ）を短縮化したり、画像形成の省エネルギー化を図ったり、あるいは耐熱性の低い記録媒体にまで対応メディア種を拡大したりすることが可能である。
【０００５】
一方で、有色トナーは、その色によって光の吸収効率がそれぞれ異なり、定着するために必要な光の量もそれぞれ異なる。そのため、光定着方法には、画像形成に用いるすべての色の有色トナーにとって必要かつ十分な量の光を照射することが困難であるという問題がある。
【０００６】
これに対し、特許文献２には、特定のシアニン染料を含有させた有色トナーを用いる、画像形成方法が記載されている。特許文献２には、上記シアニン染料の含有によって赤外光の吸収効率を高めた有色トナーを用いれば、各色の有色トナーの定着性を高めることができると記載されている。
【０００７】
また、特許文献３には、記録媒体に転写されたトナー像に対して、シアントナーおよびマゼンタトナーの吸収率が８０％以上である波長の光を照射し、その後、イエロートナーの吸収率が８０％以上である波長の光を照射して、上記トナー像を定着させる、画像形成方法が記載されている。特許文献３には、上記方法によって、各色の有色トナーの定着性を高めることができると記載されている。
【先行技術文献】
【特許文献】
【０００８】
【特許文献１】特開２０１４−１９１０７７号公報
【特許文献２】特開昭５８−１０２２４７号公報
【特許文献３】特開２０１０−１２８１５７号公報
【発明の概要】
【発明が解決しようとする課題】
【０００９】
本発明者らは、光定着方法によりトナー像を定着させる画像形成方法について鋭意検討したところ、形成される画像のうち、有色トナーの付着量が少ないハイライト領域においてトナーの定着性が低くなってしまい、画像強度が小さくなってしまうという問題があることを見出した。特許文献２および特許文献３などに記載の方法によれば、各色の有色トナーによる定着性の差を小さくして、いずれの色も十分に発色させた画像が形成されると期待される。しかし、これらの文献に記載の方法でも、有色トナーの付着量による定着性の変化を十分に抑制しきれてはいなかった。
【００１０】
上記の問題に鑑み、本発明は、光定着方法によりトナー像を定着させる画像形成方法であって、有色トナーの付着量によらずに有色トナーの定着性を高めることができる画像形成方法、当該画像形成方法を実施するための画像形成装置および定着装置、ならびに当該画像形成方法により形成された画像形成物を提供することをその目的とする。
【課題を解決するための手段】
【００１１】
上記目的を達成するための本発明は、静電潜像をトナーにより現像してトナー像を形成する工程と、記録媒体への上記トナー像の転写、および活性光線の照射により、上記トナー像を上記記録媒体に定着させる工程と、を有する画像形成方法に関する。上記方法は、上記定着させる工程において、有色トナーのトナー粒子および透明トナーのトナー粒子を含む複数種のトナー粒子を上記記録媒体に含まれる同一の領域に定着させる。
【００１２】
また、上記目的を達成するための本発明は、静電潜像をトナーにより現像してトナー像を形成するトナー像形成部と、記録媒体への上記トナー像の転写、および活性光線の照射により、上記トナー像を上記記録媒体に定着させる定着装置と、を有する画像形成装置に関する。上記定着装置は、有色トナーのトナー粒子および透明トナーのトナー粒子を含む複数種のトナー粒子を上記記録媒体に含まれる同一の領域に定着させる。
【００１３】
また、上記目的を達成するための本発明は、上記画像形成装置に搭載される定着装置に関する。上記定着装置は、上記トナー像を記録媒体へ転写する転写部、および上記記録媒体へ転写された上記トナー像に活性光線を照射する照射部、を有する。
【００１４】
また、上記目的を達成するための本発明は、有色トナーの定着物および透明トナーの定着物が記録媒体に定着されてなる画像形成物に関する。上記画像形成物は、上記透明トナーの定着物を介して合一された複数の上記有色トナーの定着物を含む。
【発明の効果】
【００１５】
本発明によれば、光定着方法によりトナー像を定着させる画像形成方法であって、有色トナーの付着量によらずに有色トナーの定着性を高めることができる画像形成方法、当該画像形成方法を実施するための画像形成装置および定着装置、ならびに当該画像形成方法により形成された画像形成物が提供される。
【図面の簡単な説明】
【００１６】
【図１】図１Ａは、有色トナーを用いて記録媒体上に画像を形成するときの、有色トナーの付与量が多いときに有色トナーを記録媒体上に転写した直後の様子を示す模式図であり、図１Ｂは、有色トナーの付与量が多いときに有色トナーを記録媒体に定着させた後の様子を示す模式図である。
【図２】図２Ａは、有色トナーを用いて記録媒体上に画像を形成するときの、有色トナーの付与量が少ないときに有色トナーを記録媒体上に転写した直後の様子を示す模式図であり、図２Ｂは、有色トナーの付与量が多いときに有色トナーを記録媒体に定着させた後の様子を示す模式図である。
【図３】図３Ａは、有色トナーおよび透明トナーを用いて記録媒体上に画像を形成するときの、有色トナーの付与量が多いときに有色トナーを記録媒体上に転写した直後の様子を示す模式図であり、図３Ｂは、有色トナーの付与量が多いときに有色トナーを記録媒体に定着させた後の様子を示す模式図である。
【図４】図４Ａは、有色トナーおよび透明トナーを用いて記録媒体上に画像を形成するときの、有色トナーの付与量が少ないときに有色トナーを記録媒体上に転写した直後の様子を示す模式図であり、図５Ｂは、有色トナーの付与量が多いときに有色トナーを記録媒体に定着させた後の様子を示す模式図である。
【図５】図５は、本発明の一実施の形態に係る画像形成装置の構成を示す図である。
【発明を実施するための形態】
【００１７】
図１および図２は、有色トナーを用いて記録媒体上に画像を形成するときの様子を示す模式図である。図１は、有色トナーの付与量が多いときの様子を示す模式図であり、図２は、有色トナーの付与量が少ないときの様子を示す模式図である。図１Ａおよび図２Ａは、有色トナーを記録媒体上に転写した直後の様子を示す模式図であり、図１Ｂおよび図２Ｂは、有色トナーを記録媒体に定着させた後の様子を示す模式図である。
【００１８】
なお、本明細書において、トナー粒子とはトナーを構成する単体の粒子を、トナーとは画像を形成するために十分な量のトナー粒子と、任意に添加されるキャリアなどと、が集合した集合体を、それぞれ意味する。
【００１９】
図１Ａおよび図１Ｂに示すように、有色トナーの付与量が多いとき、記録媒体２００上には多数の有色トナーのトナー粒子１１０が密接して転写され、定着時には複数のトナー粒子１１０が合一する。このようにして密接して記録媒体２００に転写されたトナー粒子１１０は、光照射により発生した熱が密接した複数のトナー粒子間を伝導しやすいため、それぞれのトナー粒子の粘度が上記熱の伝導により低下しやすい。そのため、密接して転写されたトナー粒子１１０は、それぞれのトナー粒子が上記熱により記録媒体２００に融着しやすく、より強固に記録媒体２００に定着されやすい。このようにして定着された有色トナーは、隣接する有色トナーと合一して、記録媒体に定着される。なお、定着時には通常、ローラーなどで有色トナーを記録媒体２００に向けて押圧するため、図１Ｂに示すように、合一して定着した有色トナー１２０の表面は平坦な形状になりやすい。
【００２０】
一方で、図２Ａおよび図２Ｂに示すように、有色トナーの付与量が少ないとき、記録媒体２００上には小数のトナー粒子１１０がまばらに転写される。このとき、有色トナーの付与量が多いときとは異なり、光照射により発生した熱が複数のトナー粒子間を伝導しにくいため、それぞれのトナー粒子の粘度は低下しにくい。そのため、まばらに転写されたトナー粒子１１０は、比較的、それぞれのトナー粒子がさほど強固には記録媒体２００に定着されにくい。なお、このとき、形成された画像には、合一せずに定着した有色トナー１３０がまばらに配置される。
【００２１】
なお、定着時に照射する光エネルギー量を増やせば、有色トナーの付与量が少ないときでも、それぞれのトナー粒子の粘度を十分に低下させることができるとも考えられる。しかし、通常、形成される画像中には、有色トナーの付着量がより多い領域（ベタ部など）と、有色トナーの付着量がより少ない領域（ハイライト部など）と、が存在する。ハイライト部における有色トナーの付与量にあわせて照射する光エネルギーの量を増やすと、ベタ部ではトナー粒子の粘度が低下しすぎてしまい、記録媒体が紙などであるときにはトナー粒子が繊維の内部に浸透してしまって、かえって形成される画像にムラを生じやすい。
【００２２】
そのため、従来の画像形成方法では、ベタ部の画像品質を担保するための光エネルギー量では、ハイライト部における有色トナーの定着性が高まりにくく、ハイライト部では十分な量の有色トナーが定着せず画像強度が低下してしまうという問題があった。
【００２３】
これに対し、本発明では、有色トナーおよび透明トナーを用いて、画像を形成する。図３および図４は、有色トナーおよび透明トナーを用いて記録媒体４００上に画像を形成するときの様子を示す模式図である。図３は、有色トナーの付与量が多いときの様子を示す模式図であり、図４は、有色トナーの付与量が少ないときの様子を示す模式図である。図３Ａおよび図４Ａは、有色トナーおよび透明トナーを記録媒体４００上に転写した直後の様子を示す模式図であり、図３Ｂおよび図４Ｂは、有色トナーおよび透明トナーを記録媒体４００に定着させた後の様子を示す模式図である。
【００２４】
図３Ａおよび図４Ａに示すように、有色トナーのトナー粒子３１０は、透明トナーのトナー粒子３２０を介して密接して記録媒体４００上に転写され、定着時には複数の有色トナーのトナー粒子３１０が透明トナーのトナー粒子３２０を介して合一する。このようにして密接して記録媒体４００に転写された有色トナーのトナー粒子３１０および透明トナーのトナー粒子３２０は、光照射により発生した熱が密接した複数のトナー粒子間を伝導しやすいため、それぞれのトナー粒子の粘度が上記熱の伝導により低下しやすく、より強固に記録媒体４００に定着されやすい。このようにして定着された有色トナーは、透明トナーを介して他の有色トナーと合一して、記録媒体に定着される。なお、定着時には通常、ローラーなどで有色トナーおよび透明トナーを記録媒体４００に向けて押圧するため、図３Ｂおよび図４Ｂに示すように。合一して定着した有色トナーおよび透明トナー３３０の表面は平坦な形状になりやすい。
【００２５】
なお、このときに照射する光エネルギー量は、有色トナーのトナー粒子３１０および透明トナーのトナー粒子３２０の両方の粘度を十分に低下させる程度であればよく、従来の画像形成方法における、ベタ部の画像品質を担保するための光エネルギー量と同程度であればよい。
【００２６】
このように、本発明では、有色トナーおよび透明トナーを密接して記録媒体に転写することができるため、有色トナーの付与量にかかわらず、有色トナーの定着性を高めることができる。
【００２７】
なお、透明トナーは、形成される画像の色調に与える影響がないか、影響があっても非常に小さい。
【００２８】
１．画像形成方法
上記概念に基づく、本発明の一実施形態は、静電潜像をトナーにより現像してトナー像を形成する工程と、記録媒体への上記トナー像の転写、および活性光線の照射により、上記トナー像を上記記録媒体に定着させる工程と、を有する画像形成方法に関する。本実施形態では、上記定着させる工程において、有色トナーおよび透明トナーを含む複数種のトナーを上記記録媒体に含まれる同一の領域に付着させる。
【００２９】
１−１．トナー像を形成する工程
本工程では、有色トナーおよび透明トナーを用いて、トナー像を形成する。
【００３０】
トナー像の形成は、有色トナーおよび透明トナーを用いるほかは、電子写真方式による通常のトナー像の形成と同様に行うことができる。たとえば、トナー像の形成は、電子写真感光体を帯電させ、上記帯電した電子写真感光体の表面に静電潜像を形成し、上記静電潜像をトナーで現像すればよい。
【００３１】
上記電子写真感光体は、たとえば公知の有機感光体を含んで形成されたドラム状の感光体とすることができる。
【００３２】
上記電子写真感光体の帯電は、上記電子写真感光体の表面を、接触式または非接触式の帯電ローラーなどにより帯電させればよい。
【００３３】
上記静電潜像の形成は、上記帯電した電子写真感光体の表面を、アレイ状に配列した発光ダイオード（ＬＥＤ）または半導体レーザー（ＬＤ）などにより露光し、形成すべき画像に応じた形状に、静電荷を分布させればよい。
【００３４】
上記静電潜像の現像は、上記静電潜像が形成された電子写真感光体の表面に、有色トナーまたは透明トナーを付与して、付与されたトナーの色に応じた各色のトナー像を形成する。
【００３５】
このとき、形成される画像に含まれる同一の領域に、有色トナーおよび透明トナーの双方が付与されるように、上記静電潜像の形成および上記複数種のトナーの付与を制御して、トナー像を形成する。上記領域は、形成された画像において、略同一量の有色トナーの付与により所定の色調が呈されるべき小区域を意味する。ただし、有色トナーによるベタ画像が形成されるべき小区域などのように、透明トナーを付与しなくても有色トナーが十分に密接して記録媒体に転写されるような領域には、有色トナーのみが付与されて透明トナーは付与されなくてもよい。
【００３６】
また、このとき、上記領域への有色トナーの付与量に応じて、上記領域への透明トナーの付与量を変更して、トナー像を形成してもよい。たとえば、有色トナーの付与量がより多い領域には、透明トナーの付与量はより少なくし、有色トナーの付与量がより少ない領域には、透明トナーの付与量をより多くするように、透明トナーの付与量を変更して、トナー像を形成することができる。これにより、定着させる工程において、記録媒体上の複数の領域に付着される有色トナーおよび透明トナーの合計量を、各領域に形成される画像の濃度（有色トナーの転写量）によらずに均等化することができる。そのため、各領域に同程度の光エネルギーが照射されたときの、領域間におけるトナー粒子の定着性のばらつきを生じにくくすることができる。
【００３７】
このとき、記録媒体に転写された有色トナーが十分に透明トナーを介して密接されるようにする観点からは、有色トナーの付与量と透明トナーの付与量とを合計した付与量が１ｇ／ｍ２以上、好ましくは２ｇ／ｍ２以上、より好ましくは２．５ｇ／ｍ２以上となるように、透明トナーの付与量を変更することが好ましい。上記合計した付与量の上限は特に限定されないものの、トナー像の記録媒体側（トナー像の厚み方向において記録媒体により近い側）にまで十分な量の活性光線を透過させる観点からは、２４ｇ／ｍ２以下であることが好ましい。
【００３８】
なお、本明細書において、トナーの軟化とは、活性光線を照射されたトナーが相転移するか、または活性光線の照射による温度上昇によってトナーの弾性率が低下することを意味する。
【００３９】
また、形成された画像中の質感ムラを抑制する観点から、有色トナーの付与量と透明トナーの付与量とを合計した付与量の、形成される画像に含まれる複数の領域間での差が０．５ｇ／ｍ２以下となるように、透明トナーの付与量を変更することが好ましい。上記複数の領域間での差は、形成される画像から、有色トナーの付与量が異なる１０個の領域を任意に選択し、当該１０個の領域のうち、有色トナーの付与量と透明トナーの付与量とを合計した付与量が最も大きい領域と、最も小さい領域と、の間の付与量の差とすることができる。
【００４０】
上記静電潜像の現像は、たとえば、トナー粒子をキャリアと混合して、その際の摩擦によりトナー粒子を帯電させ、上記帯電させたトナー粒子を回転するマグネットローラーの表面に保持させればよい。この回転するマグネットローラーの表面に保持されたトナー粒子は、電気的な吸引力により電子写真感光体の表面に移動し、静電潜像の形状に応じた形状のトナー像を、電子写真感光体の表面に形成する。
【００４１】
上記静電潜像の現像は、イエロー、シアン、マゼンタおよびブラックなどの有色トナーによる静電潜像の現像と、透明トナーによる静電潜像の現像（静電潜像への付与）とを、連続して行えばよい。それぞれの有色トナーおよび透明トナーによる現像の順番は特に限定されず、どのような順番で行ってもよい。なお、透明トナーによる現像を最後に行うと、中間転写体を介して記録媒体に転写されたトナー像において、透明トナーがより表面側（トナー像の厚み方向において記録媒体からより遠い側）に配置されやすくなる。このとき、形成された画像の表面が透明トナーで被覆された状態となり、形成された画像から有色トナーが脱離しにくくなるので、画像の耐久性がより高まりやすい。なお、電子写真感光体から記録媒体にトナー像を直接転写するときは、透明トナーによる現像を最初に行うことで、同様の効果が得られる。
【００４２】
１つの電子写真感光体に上記有色トナーおよび透明トナーを順に付与していく、５サイクル式の画像形成方法を用いるときは、上記電子写真感光体への静電潜像の形成および現像を繰り返し行うことで、これら複数種のトナーを含むトナー像を形成することができる。また、上記有色トナーおよび透明トナーをそれぞれ別の電子写真感光体に付与していく、タンデム式の画像形成方法を用いるときは、それぞれの電子写真感光体への静電潜像の形成および現像を独立して行うことで、これら複数種のトナーに応じた複数個のトナー像を形成することができる。本実施形態では、いずれの方式においても、後の工程でトナー像を転写して定着させたときに、記録媒体に含まれる同一の領域に、有色トナーおよび透明トナーの双方が付着されるように、静電潜像の形成および現像を行う。
【００４３】
１−２．トナー像を記録媒体に定着させる工程
本工程では、上記形成されたトナー像を記録媒体に転写し、定着させる。
【００４４】
トナー像の定着は、有色トナーおよび透明トナーが記録媒体に含まれる同一の領域に付着するようにトナー像を記録媒体に定着させるほかは、電子写真方式による通常のトナー像の定着と同様に行うことができる。たとえば、トナー像の定着は、活性光線の照射によりトナー像を構成するトナー粒子を軟化させ、軟化したトナー粒子を記録媒体に融着させればよい。
【００４５】
上記トナー像の転写は、コロナ放電、転写ベルトおよび転写ローラーなどの手段を用いて行えばよい。このとき、電子写真感光体から記録媒体にトナー像を直接転写してもよいし、中間転写体にトナー像を一次転写した後、中間転写体から記録媒体にトナー像を二次転写してもよい。
【００４６】
上記活性光線の照射は、トナー像に活性光線を照射して、トナー像を構成するトナー粒子を軟化させればよい。活性光線の例には、紫外線（ＵＶ）、電子線、α線、γ線、およびエックス線などが含まれる。たとえば、上記トナー像に、上記活性光線の照射は、アレイ状に配列した発光ダイオード（ＬＥＤ）または半導体レーザー（ＬＤ）などから活性光線を照射すればよい。
【００４７】
上記活性光線は、波長が２８０ｎｍ以上４８０ｎｍ未満の光（電磁波）であることが好ましい。上記波長が２８０ｎｍ以上であると、活性光線の照射による色素の破壊（開裂）が生じにくく、形成される画像の発色性が低下しにくい。上記波長が４８０ｎｍ未満であると、トナー粒子にエネルギーを効率よく付与することができるため、トナー粒子の定着性をより高めることができる。特に有色トナーまたは透明トナーが紫外線吸収剤を含有するときは、上記波長が４８０ｎｍ未満であると、紫外線吸収剤が上記光を十分に吸収して紫外線吸収剤を含有する有色トナーまたは透明トナーの軟化効率をより高めることができるため好ましい。
【００４８】
また、上記活性光線は、特定周波数からの変化幅が小さい、いわゆる単色放射光であることが好ましい。たとえば、上記活性光線は、波長領域が当該活性光線の最大発光波長から上下２０ｎｍ以内に含まれるような光であることが好ましい。
【００４９】
上記活性光線の照射量は、０．１Ｊ／ｃｍ２以上２００Ｊ／ｃｍ２以下であることが好ましく、０．５Ｊ／ｃｍ２以上１００Ｊ／ｃｍ２以下であることがより好ましく、１．０Ｊ／ｃｍ２以上５０Ｊ／ｃｍ２以下であることがさらに好ましい。
【００５０】
なお、上記活性光線の照射は、記録媒体の表面に転写されたトナー像に対して行ってもよいし、記録媒体の表面に転写される前のトナー像に対して行ってもよい。
【００５１】
本工程において、上記活性光線の照射の後または上記活性光線の照射と同時に、トナー像を記録媒体に対して押圧する工程を有してもよい。上記押圧により、トナー像の内部に閉じ込められた空気を押し出してトナー粒子同士をより密に配置させ、活性光線の照射により発生した熱をトナー粒子間により伝導しやすくしてトナー粒子をより軟化しやすくし、トナー像の定着性をより高めることができる。
【００５２】
上記押圧は、記録媒体の搬送路に対して、記録媒体を挟んで対向する位置に配置された、２つの加圧ローラーによって形成されるニップ部に、活性光線を照射されたトナー像が配置された記録媒体を通過させればよい。このときトナー像に印加される圧力は、特に限定されないが、０．０１ＭＰａ以上１．０ＭＰａ以下であることが好ましく、０．０５ＭＰａ以上０．８ＭＰａ以下であることがより好ましい。
【００５３】
このとき、上記２つの加圧ローラーのいずれかを加熱することで、トナー像を構成するトナー粒子の軟化を熱によって促進し、トナー像の定着性をより高めることができる。このとき、熱によるトナー像の変形を抑制する観点からは、トナー像に接触しない、記録媒体の下面側に配置された加圧ローラーのみを加熱することが好ましい。このとき、トナー像の定着性をより高めつつ、熱により軟化したトナー粒子のホットオフセット（加圧ローラーへの転移）を抑制する観点からは、トナー像に含まれる複数種のトナー粒子のうち、パーキンエルマー社製ＤＳＣ８５００などの示差走査熱量測定計によって測定されるガラス転移温度（Ｔｇ）が最も低いトナー粒子のＴｇよりも２０℃以上１００℃以下高い温度に、トナー像の表面温度が加熱されることが好ましい。
【００５４】
１−３．その他の工程
なお、これらの工程を行った後、電子写真感光体および中間転写体などの表面に残存する、転写されなかったトナー粒子などを除去してもよい。上記除去は、電子写真感光体および中間転写体などの表面のブレードによる擦過などにより行うことができる。
【００５５】
１−４．有色トナーおよび透明トナー
上記有色トナーおよび透明トナーは、活性光線の照射により軟化する公知のトナーを用いることができる。
【００５６】
上記有色トナーおよび透明トナーは、トナー粒子に磁性体を含有させた１成分磁性トナーであってもよいし、トナー粒子と磁性粒子であるキャリアとを混合した２成分磁性トナーであってもよいし、磁性体またはキャリアを含まない非磁性トナーであってもよい。
【００５７】
１−４−１．トナー粒子の構成
上記有色トナーおよび透明トナーを構成するトナー粒子は、結着樹脂と、任意に添加される着色剤、紫外線吸収剤、光相転移剤、離型剤、荷電制御剤および外添剤と、を含む。
【００５８】
上記結着樹脂は、トナー粒子を構成する結着樹脂として公知の樹脂を用いることができる。当該結着樹脂の例には、スチレン樹脂、アクリル樹脂、スチレン・アクリル樹脂、ポリエステル樹脂、シリコーン樹脂、オレフィン樹脂、アミド樹脂、およびエポキシ樹脂などが含まれる。これらの結着樹脂は、トナー粒子に、一種のみが含まれても、複数種が組み合わせて含まれていてもよい。また、これらの結着樹脂は、単層であってもよいし、同種または異種の結着樹脂がコアシェル構造を形成していてもよい。
【００５９】
これらの結着樹脂のうち、加熱により低粘度になりやすく、かつシャープメルト性が高いことから、スチレン樹脂、アクリル樹脂、スチレン・アクリル樹脂、およびポリエステル樹脂が好ましく、スチレン・アクリル樹脂およびポリエステル樹脂がより好ましい。
【００６０】
上記結着樹脂の、パーキンエルマー社製 ＤＳＣ８５００などの示差走査熱量測定計によって測定されるガラス転移温度（Ｔｇ）は、耐熱補完性をより高めつつ定着性もより高める観点から、３５℃以上７０℃以下であることが好ましく、３５℃以上６０℃以下であることがより好ましい。
【００６１】
上記着色剤は、染料でもよいし顔料でもよい。有色トナーを構成するトナー粒子は、当該有色トナーによって呈されるべき色調に応じた、イエロー、マゼンタ、シアンまたはブラックなどの着色剤を含有すればよい。透明トナーを構成するトナー粒子は、有色トナーによって呈されるべき色調が当該透明トナーによって顕著に変更されない程度の着色剤を含有してもよいものの、着色剤を実質的に含有しないことが好ましく、透明トナーを構成するトナー粒子の全質量に対する着色剤の含有量が０．１質量％以下であることが好ましい。着色剤は、トナー粒子に、一種のみが含まれても、複数種が組み合わせて含まれていてもよい。
【００６２】
イエローの着色剤の例には、Ｃ．Ｉ．ソルベントイエロー１９、４４、７７、７９、８１、８２、９３、９８、１０３、１０４、１１２、および１６２などを含むイエロー染料、ならびに、Ｃ．Ｉ．ピグメントイエロー１４、１７、７４、９３、９４、１３８、１５５、１８０および１８５などを含むイエロー顔料が含まれる。
【００６３】
マゼンタの着色剤の例には、Ｃ．Ｉ．ソルベントレッド１、４９、５２、５８、６３、１１１および１２２などを含むマゼンタ染料、ならびに、Ｃ．Ｉ．ピグメントレッド５、４８：１、５３：１、５７：１、１２２、１３９、１４４、１４９、１６６、１７７、１７８および２２２などのマゼンタ顔料が含まれる。
【００６４】
シアンの着色剤の例には、Ｃ．Ｉ．ソルベントブルー２５、３６、６０、７０、９３および９５などのシアン染料、ならびに、Ｃ．Ｉ．ピグメントブルー１、７、１５、１５：３、６０、６２、６６および７６などのシアン顔料が含まれる。
【００６５】
ブラックの着色剤の例には、チャンネルブラック、ファーネスブラック、アセチレンブラック、サーマルブラックおよびランプブラックなどを含むカーボンブラック、フェライトおよびマグネタイトなどを含む磁性体、ならびに、鉄・チタン複合酸化物などが含まれる。
【００６６】
着色剤の含有量は、トナー粒子の全質量に対して、０．５質量％以上２０質量％以下であることが好ましく、２質量％以上１０質量％以下であることがより好ましい。
【００６７】
上記紫外線吸収剤は、１８０〜４００ｎｍの波長領域に吸収波長を持ち、少なくとも０℃以上の環境下では、励起状態からの異性化および結合開裂などの構造変化を伴わずに、無輻射失活により失活する添加剤である。上記紫外線吸収剤は、非重合の有機化合物でも無機化合物でもよく、有機ポリマーなどであってもよいが、非重合の有機化合物または有機ポリマーであることが好ましく、非重合の有機化合物であることがより好ましい。また、本明細書では、光安定剤および酸化防止剤として用いられている化合物も、上記要件を満たす限りにおいて、紫外線吸収剤とする。
【００６８】
上記紫外線吸収剤は、１８０〜４００ｎｍに最大吸収波長を持つことが好ましい。
【００６９】
上記紫外線吸収剤の例には、ベンゾフェノン系紫外線吸収剤、ベンゾトリアゾール系紫外線吸収剤、トリアジン系紫外線吸収剤、シアノアクリレート系紫外線吸収剤、サリシレート系紫外線吸収剤、ベンゾエート系紫外線吸収剤、ジフェニルアクリレート系紫外線吸収剤、安息香酸系紫外線吸収剤、サリチル酸系紫外線吸収剤、ケイ皮酸系紫外線吸収剤、ジベンゾイルメタン系紫外線吸収剤、β，β−ジフェニルアクリラート系紫外線吸収剤、ベンジリデンショウノウ系紫外線吸収剤、フェニルベンゾイミダゾール系紫外線吸収剤、アントラニル系紫外線吸収剤、イミダゾリン系紫外線吸収剤、ベンザルマロナート系紫外線吸収剤、および４，４−ジアリールブタジエン系紫外線吸収剤などが含まれる。これらのうち、ベンゾフェノン系紫外線吸収剤、ベンゾトリアゾール系紫外線吸収剤、トリアジン系紫外線吸収剤、シアノアクリレート系紫外線吸収剤、およびジベンゾイルメタン系紫外線吸収剤が好ましい。紫外線吸収剤は、トナー粒子に、一種のみが含まれても、複数種が組み合わせて含まれていてもよい。
【００７０】
ベンゾフェノン系紫外線吸収剤の例には、オクタベンゾン、２，４−ヒドロキシベンゾフェノン、２−ヒドロキシ−４−メトキシベンゾフェノン、２，２’−ジヒドロキシ−４，４’−ジメトキシベンゾフェノン、および２−ヒドロキシ−４−ｎ−オクチルオキシベンゾフェノンなどが含まれる。
【００７１】
ベンゾトリアゾール系紫外線吸収剤の例には、２−（２ｐ−クレゾール）、２−（２Ｈ−ベンゾトリアゾール−２−イル）−４，６−ビス（１−メチル−１−フェニルエチル）フェノール、２−〔５−クロロ（２Ｈ）−ベンゾトリアゾール−２−イル〕−４−メチル−６−（ｔｅｒｔ−ブチル）フェノール、２−（２Ｈ−ベンゾトリアゾール−２−イル）−４，６−ジ−ｔｅｒｔ−ペンチルフェノール、２−（２Ｈ−ベンゾトリアゾール−２−イル）−４−（１，１，３，３−テトラメチルブチル）フェノール、メチル−３−〔３−ｔ−ブチル−５−（２Ｈ−ベンゾトリアゾール−２−イル）−４−ヒドロキシフェニル〕プロピオネートとポリエチレングリコール（分子量約３００）との反応生成物、２−（２Ｈ−ベンゾトリアゾール−２−イル）−６−ドデシル−４−メチルフェノール、２−（２−ヒドロキシ−５−ｔｅｒｔ−ブチルフェニル）−２Ｈ−ベンゾトリアゾール、２−エチルヘキシル−３−〔３−ｔｅｒｔ−ブチル−４−ヒドロキシ−５−（５−クロロ−２Ｈ−ベンゾトリアゾール−２−イル）フェニル〕プロピオネート、２−（２Ｈ−ベンゾトリアゾール−２−イル）−４，６−ビス（１−メチル−１−フェニルエチル）フェノール、および２−（２Ｈ−ベンゾトリアゾール−２−イル）−６−（１−メチル〜１−フェニルエチル）−４−（１，１，３，３−テトラメチルプチル）フェノールなどが含まれる。
【００７２】
トリアジン系紫外線吸収剤の例には、２−（４，６−ビス（２，４−ジメチルフェニル）−１，３，５−トリアジン−２−イル）−５−ヒドロキシフェニル、２−（４，６−ジフェニル−１，３，５−トリアジン−２−イル）−５−〔（ヘキシル）オキシ〕フェノール、２−〔４−〔（２−ヒドロキシ−３−ドデシルオキシプロピル）オキシ〕−２−ヒドロキシフェニル〕−４，６−ビス（２，４−ジメチルフェニル）−１，３，５−トリアジン、２−〔４−〔（２−ヒドロキシ−３−（２’−エチル）ヘキシル）オキシ〕−２−ヒドロキシフェニル〕−４，６−ビス（２，４−ジメチルフェニル）−１，３，５−トリアジン、２，４−ビス（２−ヒドロキシ−４−ブチルオキシフェニル）−６−（２，４−ビス−ブチルオキシフェニル）−１，３，５−トリアジン、および２−（２−ヒドロキシ−４−〔１−オクチルオキシカルボニルオトキシ〕フェニル）−４，６−ビス（４−フェニル）−１，３，５−トリアジンなどが含まれる。
【００７３】
シアノアクリレート系紫外線吸収剤の例には、エチル２−シアノ−３，３−ジフェニルアクリレート、および２’−エチルヘキシル２−シアノ−３，３−ジフェニルアクリレートなどが含まれる。
【００７４】
ジベンゾイルメタン系紫外線吸収剤の例には、４−ｔｅｒｔ−ブチル−４’−メトキシジベンゾイルメタンなどが含まれる。
【００７５】
無機系紫外線吸収剤の例には、酸化チタン、酸化亜鉛、酸化セリウム、酸化鉄、および硫酸バリウムなどが含まれる。無機系紫外線吸収剤の粒径は、１ｎｍ〜１μｍであることが好ましい。
【００７６】
紫外線吸収剤の含有量は、トナー粒子の全質量に対して、０．１質量％以上５０質量％以下であることが好ましく、０．５質量％以上３５質量％以下であることがより好ましい。上記紫外線吸収剤の含有量が０．１質量％以上であると、紫外線の吸収により紫外線吸収剤が十分に発熱し、トナー粒子をより好適に軟化させることができる。上記紫外線吸収剤の含有量が５０質量％以下であると、トナー粒子に十分な量の結着樹脂を含有させることができるので、形成された画像がより強靱になり、トナー像の定着性がより高まる。
【００７７】
紫外線吸収剤は、有色トナーのトナー粒子および透明トナーのトナー粒子の双方に含有されてもよいが、少なくとも、色材の含有量が少なく活性光線の吸収量が少なくなりがちな、透明トナーのトナー粒子に含有されることが好ましい。
【００７８】
上記光相転移剤は、光の照射により相転移して軟化および凝固する、光定着方法に用いられるトナーに含有される公知の化合物とすることができる。
【００７９】
上記光相転移剤の例には、光吸収によりシスートランス異性化反応する、公知のアゾベンゼン誘導体や、光吸収により共有結合が開裂−再結合する、公知のヘキサアリールビスイミダゾール誘導体などが含まれる。光相転移剤は、トナー粒子に、一種のみが含まれても、複数種が組み合わせて含まれていてもよい。
【００８０】
上記離型剤は、トナー粒子に離型剤として含有され得る公知のワックスを用いることができる。
【００８１】
上記ワックスの例には、ポリエチレン、低分子量ポリプロピレン、および酸化型の低分子量ポリプロピレンなどを含むオレフィン系ワックス、パラフィン、ならびに合成エステルワックスなどが含まれる。これらのうち、定融点かつ低粘度であることから、合成エステルワックスが好ましく、ベヘン酸ベヘニル、グリセリントリベヘネート、およびペンタエリスリトールテトラベヘネートなどがより好ましい。これらのワックスは、トナー粒子に、一種のみが含まれても、複数種が組み合わせて含まれていてもよい。
【００８２】
離型剤の含有量は、トナー粒子の全質量に対して、１質量％以上３０質量％以下であることが好ましく、３質量％以上１５質量％以下であることがより好ましい。
【００８３】
上記荷電制御剤は、摩擦帯電によりトナー粒子に正または負の電荷を付与できる、トナー粒子に荷電制御剤として含有され得る公知の無色の化合物であればよい。荷電制御剤は、トナー粒子に、一種のみが含まれても、複数種が組み合わせて含まれていてもよい。
【００８４】
荷電制御剤の含有量は、トナー粒子の全質量に対して、０．０１質量％以上３０質量％以下であることが好ましく、０．１質量％以上１０質量％以下であることがより好ましい。
【００８５】
上記外添剤は、有色トナーおよび透明トナーの流動性、帯電性およびクリーニング性を高めるためにトナー粒子の表面に後処理剤として添加される、公知の流動化剤およびクリーニング剤などとすることができる。
【００８６】
上記外添剤の例には、シリカ粒子、アルミナ粒子、および酸化チタン粒子などを含む無機酸化物粒子、ステアリン酸アルミニウム粒子、およびステアリン酸亜鉛粒子などを含む無機ステアリン酸化合物粒子、ならびに、チタン酸ストロンチウム粒子、およびチタン酸亜鉛粒子などの無機チタン酸化合物粒子などが含まれる。なお、これらの外添剤は、耐熱保管性および環境安定性などを高めるため、シランカップリング剤、チタンカップリング剤、高級脂肪酸、およびシリコーンオイルなどによって表面処理されていてもよい。外添剤は、トナー粒子に、一種のみが添加されても、複数種が組み合わせて添加されていてもよい。
【００８７】
外添剤の含有量は、トナー粒子の全質量に対して、０．０５質量％以上５質量％以下であることが好ましく、０．１質量％以上３質量％以下であることがより好ましい。
【００８８】
有色トナーを構成するトナー粒子と透明トナーを構成するトナー粒子とは、上記結着樹脂、紫外線吸収剤、光相転移剤、離型剤、荷電制御剤および外添剤として、同種の化合物を含んでもよいし、これらのいずれかとして異なる化合物を含んでもよい。また、有色トナーを構成するトナー粒子と透明トナーを構成するトナー粒子とは、上記結着樹脂、光相転移剤、紫外線吸収剤、離型剤、荷電制御剤および外添剤の含有量が略同一であってもよいし、これらのいずれかの含有量が異なっていてもよい。
【００８９】
有色トナーおよび透明トナーを構成するトナー粒子の平均粒子径は、体積基準のメジアン径（Ｄ５０）が４μｍ以上１０μｍ以下であることが好ましく、４μｍ以上７μｍ以下であることがより好ましい。平均粒子径が上記範囲内であると、トナー像の転写効率が高くなり、ハーフトーンの画質が向上し、細線およびドットなどの画質が向上する。
【００９０】
上記体積基準のメジアン径（Ｄ５０）は、粒度分布測定装置であるベックマン・コールター株式会社製のコールターカウンター３に、データ処理用ソフトであるベックマン・コールター株式会社製のＳｏｆｔｗａｒｅ  Ｖ３．５１を搭載したコンピューターを接続した測定システムを用いて測定・算出される値とすることができる。
【００９１】
具体的には、０．０２ｇの測定試料（有色トナーまたは透明トナー）を、２０ｍＬの界面活性剤溶液（たとえば、界面活性剤成分を含む中性洗剤を純水で１０倍に希釈した界面活性剤溶液）に添加して馴染ませた後、超音波分散を１分間行って、トナー粒子分散液を調製し、このトナー粒子分散液を、電解質溶液であるベックマン・コールター株式会社製、ＩＳＯＴＯＮＩＩが入っているビーカーに、測定装置の表示濃度が８％になるまでピペットにて注入する。その後、測定粒子カウント数を２５０００個、アパーチャー径を５０μｍに設定して、測定範囲である１〜３０μｍの範囲を２５６分割した頻度値を算出し、体積積算分率の大きい方から５０％の粒子径を導きだす。この粒子径が、体積基準のメジアン径（Ｄ５０）とされる。
【００９２】
１−４−２．トナー粒子の製造方法
上記有色トナーおよび透明トナーを構成するトナー粒子は、乳化重合凝集法および乳化凝集法などの方法により、活性光線の照射により軟化する公知のトナーと同様に製造することができる。
【００９３】
乳化重合凝集法によれば、乳化重合法によって得られる結着樹脂の粒子の分散液を、任意に添加される着色剤、紫外線吸収剤、離型剤、荷電制御剤および外添剤などの粒子と、混合し、所望の粒径の粒子が得られるまでこれらを凝集、会合または融着させ、その後、任意に外添剤を添加することにより、トナー粒子が得られる。
【００９４】
乳化凝集法によれば、結着樹脂を溶解させた溶液を貧溶媒に滴下して得られる結着樹脂の粒子の分散液を、任意に添加される着色剤、紫外線吸収剤、離型剤、荷電制御剤および外添剤などの粒子と、混合し、所望の粒径の粒子が得られるまでこれらを凝集、会合または融着させ、その後、任意に外添剤を添加することにより、トナー粒子が得られる。
【００９５】
上記混合の際に、着色剤の粒子の分散液を同時に混合することで、有色トナーを構成するトナー粒子を製造することができる。一方で、上記混合の際に、着色剤の粒子の分散液を同時に混合しないことで、有色トナーを構成するトナー粒子を製造することができる。
【００９６】
なお、上記結着樹脂の粒子の分散液に、さらに重合開始剤および重合性単量体を添加して重合処理することにより、２層以上の構造を有するトナー粒子を得てもよい。あるいは、乳化重合法によって２層以上の構造を有する結着樹脂の粒子を作製し、これを用いてトナーを製造してもよい。
【００９７】
１−４−３．キャリア
上記キャリアは、上述したトナー粒子と混合して２成分磁性トナーを構成する。上記キャリアは、トナーに含有され得る公知の磁性粒子であればよい。
【００９８】
上記磁性粒子の例には、鉄、鋼、ニッケル、コバルト、フェライト、およびマグネタイト、ならびに、これらとアルミニウムおよび鉛などとの合金などの磁性体を含む粒子が含まれる。上記キャリアは、上記磁性体からなる粒子の表面を樹脂などで被覆したコートキャリアであってもよいし、バインダー樹脂中に上記磁性体を分散させた樹脂分散型キャリアであってもよい。上記被覆用の樹脂の例には、オレフィン樹脂、スチレン樹脂、スチレン・アクリル樹脂、シリコーン樹脂、ポリエステル樹脂、およびフッ素樹脂などが含まれる。上記バインダー樹脂の例には、アクリル樹脂、スチレン・アクリル樹脂、ポリエステル樹脂、フッ素樹脂、およびフェノール樹脂などが含まれる。
【００９９】
キャリアの平均粒子径は、体積基準のメジアン径（Ｄ５０）が２０μｍ以上１００μｍ以下であることが好ましく、２５μｍ以上８０μｍ以下であることがより好ましい。上記キャリアの平均粒子径は、湿式分散機を備えたレーザー回折式粒度分布測定装置であるシンパテック（ＳＹＭＰＡＴＥＣ）社製へロス（ＨＥＬＯＳ）などにより測定することができる。
【０１００】
キャリアの含有量は、トナー粒子およびキャリアの合計質量に対して、２質量％以上１０質量％以下であることが好ましい。
【０１０１】
２．画像形成装置
上記概念に基づく、本発明の他の実施形態は、静電潜像をトナーにより現像してトナー像を形成するトナー像形成部と、記録媒体への上記トナー像の転写、および活性光線の照射により、上記トナー像を上記記録媒体に定着させる定着装置と、を有する画像形成装置に関する。本実施形態において、上記定着装置は、有色トナーおよび透明トナーを含む複数種のトナーを上記記録媒体に含まれる同一の領域に定着させる。
【０１０２】
上記画像形成装置は、クリア（透明）、イエロー、マゼンタ、シアン、およびブラックの５種類のカラー現像装置と、１つの電子写真感光体と、により構成される５サイクル方式の画像形成装置であってもよいし、クリア、イエロー、マゼンタ、シアン、およびブラックの５種類のカラー現像装置と、それぞれの色ごとに設けられた５つの電子写真感光体と、により構成されるタンデム方式の画像形成装置であってもよい。
【０１０３】
図５は、本実施形態に関する画像形成装置１０の一例を示す概略構成図である。画像形成装置１０は、画像読み取り部２０と、トナー像形成部３０と、定着装置を構成する中間転写部４０および定着装置６０と、記録媒体搬送部８０と、を有する。
【０１０４】
なお、画像形成装置１０は、図示しないが、制御部としても機能するＣＰＵ（Central  Processing  Unit）およびＲＡＭ（Random  Access  Memory）、ならびに記憶部としても機能するＲＯＭ（Read  Only  Memory）などが含まれるＣＰＵユニットなどの演算装置、ならびに通信回路を備える。
【０１０５】
画像読み取り部２０は、原稿Ｄから画像を読み取り、静電潜像を形成するための画像データを得る。画像読み取り部２０は、給紙装置２１と、スキャナー２２と、ＣＣＤセンサー２３と、画像処理部２４と、を有する。
【０１０６】
トナー像形成部３０は、クリア、イエロー、マゼンタ、シアンおよびブラックの各色に対応する５つの画像形成ユニット３１を含む。それぞれの画像形成ユニット３１は、感光体（電子写真感光体）３２と、帯電装置３３と、露光装置３４と、現像装置３５と、クリーニング装置３６と、を有する。
【０１０７】
感光体３２は、光導電性を有する負帯電型の有機感光体である。感光体３２は、帯電装置３３により帯電される。帯電装置３３は、帯電ローラーや帯電ブラシなどの接触帯電部材を感光体３２に接触させて帯電させる接触式の帯電装置であり、たとえば、帯電ローラーにより接触帯電させる接触式帯電装置である。
【０１０８】
露光装置３４は、帯電した感光体３２に光を照射して静電潜像を形成する。露光装置３４は、たとえば、半導体レーザーである。現像装置３５は、静電潜像が形成された感光体３２にトナーを供給して静電潜像に応じた形状にトナーを付着させる。現像装置３５は、たとえば、電子写真方式の画像形成装置における公知の現像装置である。クリーニング装置３６は、感光体３２の残留トナーを除去する。このようにして、それぞれのトナーに応じたトナー像が形成される。
【０１０９】
中間転写部４０は、一次転写ユニット４１と、二次転写ユニット４２と、を含む。
【０１１０】
一次転写ユニット４１は、中間転写ベルト４３と、それぞれの画像形成ユニット３１に応じて配置された一次転写ローラー４４と、バックアップローラー４５と、複数の第１支持ローラー４６と、クリーニング装置４７と、を有する。中間転写ベルト４３は、無端状のベルトである。中間転写ベルト４３は、バックアップローラー４５および第１支持ローラー４６によって張架される。中間転写ベルト４３は、バックアップローラー４５および第１支持ローラー４６の少なくとも一つのローラーが回転駆動することにより、無端軌道上を一方向に一定速度で走行する。
【０１１１】
二次転写ユニット４２は、二次転写ベルト４８と、二次転写ローラー４９と、複数の第２支持ローラー５０と、を有する。二次転写ベルト４８は、無端状のベルトである。二次転写ベルト４８は、二次転写ローラー４９および第２支持ローラー５０によって張架される。
【０１１２】
それぞれの画像形成ユニット３１から、クリア、イエロー、マゼンタ、シアンおよびブラックの各色のトナー像が中間転写ベルト４３に一次転写され、それぞれのトナー像は合一される。その後、中間転写ベルト４３から、上記合一されたトナー像が、二次転写ベルト４８上を走行する記録媒体Ｓに二次転写される。上記二次転写されたトナー像は、有色トナーおよび透明トナーを含む複数種のトナーが、上記記録媒体Ｓに含まれる同一の領域に付着されている。
【０１１３】
定着装置６０は、定着ベルト６１と、加熱ローラー６２と、第１加圧ローラー６３と、第２加圧ローラー６４と、光照射部６５と、ヒータと、温度センサーと、気流分離装置と、案内板と、案内ローラーと、を有する。
【０１１４】
定着ベルト６１は、基層と、弾性層と、離型層とがこの順番で積層されている。定着ベルト６１は、基層を内側とし、離型層を外側にした状態で、加熱ローラー６２と第１加圧ローラー６３とによって軸支される。
【０１１５】
加熱ローラー６２は、回転自在なアルミニウム製のスリーブと、その内部に配置されたヒータと、を有する。第１加圧ローラー６３は、たとえば、回転自在な芯金と、その外周面上に配置された弾性層と、を有する。
【０１１６】
第２加圧ローラー６４は、定着ベルト６１を介して第１加圧ローラー６３に対向して配置される。第２加圧ローラー６４は、第１加圧ローラー６３に対して接近、離間自在に配置されており、第１加圧ローラー６３に対して接近したときに、定着ベルト６１を介して第１加圧ローラー６３の弾性層を押圧し、定着ベルト６１との接触部である定着ニップ部を形成する。
【０１１７】
加熱ローラー６２により加熱された第１加圧ローラー６３および第２加圧ローラー６４は、光照射部６５からの活性光線の照射によりトナーが軟化したトナー像を、記録媒体に対して押圧し、トナー像の定着性をより高める。
【０１１８】
光照射部６５は、記録媒体Ｓに二次転写されたトナー像に、活性光線を照射する。本実施形態では、光照射部６５は、波長が２８０ｎｍ以上４８０ｎｍ未満の光を、上記トナー像に照射する。このときの照射量は、０．１Ｊ／ｃｍ２以上２００Ｊ／ｃｍ２以下である。
【０１１９】
気流分離装置は、定着ベルト６１の移動方向の下流側から定着ニップ部に向けて気流を生じさせて、定着ベルト６１からの記録媒体Ｓの分離を促すための装置である。
【０１２０】
案内板は、未定着のトナー像を有する記録媒体Ｓを定着ニップ部に案内するための部材である。案内ローラーは、トナー像が定着された記録媒体を定着ニップ部から画像形成装置１０外へ案内するための部材である。
【０１２１】
記録媒体搬送部８０は、三つの給紙トレイユニット８１および複数のレジストローラー対８２を有する。給紙トレイユニット８１には、坪量やサイズなどに基づいて識別された記録媒体（本実施の形態では規格紙、特殊紙など）Ｓが予め設定された種類ごとに収容される。レジストローラー対８２は、所期の搬送経路を形成するように配置される。
【０１２２】
このような画像形成装置１０では、まず、帯電させた感光体３２に光を照射して静電潜像を形成した後、感光体３２にトナーを供給して静電潜像に応じたトナー像を形成する。記録媒体搬送部８０により送られてきた記録媒体Ｓに、中間転写部４０で記録媒体Ｓにトナー像が転写される。中間転写部４０でトナー像が転写された記録媒体Ｓは、定着装置６０で記録媒体Ｓに定着される。これにより、有色トナーおよび透明トナーを含む複数種のトナーが、上記記録媒体Ｓに含まれる同一の領域に定着される。トナー像が定着された記録媒体は、案内ローラーにより、画像形成装置１０外に向けて案内される。
【０１２３】
上記画像形成装置１０の各動作は、制御部によって制御される。また、制御部は、形成される画像に含まれる領域ごとに、付与される有色トナーの量に応じて、クリアトナー用のトナー像形成部３０からの当該領域への透明トナーの付与量を変更する、付与量変更部としても作用する。
【０１２４】
たとえば、制御部は、有色トナーの付着量がより多い領域では、透明トナーの付着量がより少なくなり、有色トナーの付着量がより少ない領域では、透明トナーの付着量がより多くなるように、クリアトナー用のトナー像形成部３０からの透明トナーの付与量を変更してもよい。
【０１２５】
また、制御部は、有色トナーの付着量と透明トナーの付着量とを合計した付着量が、１ｇ／ｍ２以上、好ましくは２ｇ／ｍ２以上、より好ましくは２．５ｇ／ｍ２以上となるように、クリアトナー用のトナー像形成部３０からの透明トナーの付与量を変更してもよい。上記合計した付与量の上限は特に限定されないものの、２４ｇ／ｍ２以下であることが好ましい。透明トナーの付与量は、画像濃度の情報に基づいて決定することもできる。
【０１２６】
また、制御部は、形成された画像中の質感ムラを抑制する観点から、上記有色トナーの付着量と透明トナーの付着量とを合計した付着量の領域間の差が０．５ｇ／ｍ２以下となるように、クリアトナー用のトナー像形成部３０からの透明トナーの付与量を変更してもよい。上記複数の領域間での差は、形成される画像から、有色トナーの付着量が異なる１０個の領域を任意に選択し、当該１０個の領域のうち、有色トナーの付着量と透明トナーの付着量とを合計した付着量が最も大きい領域と、最も小さい領域と、の間の付着量の差とすることができる。なお、付着量は上記領域ごとに重量を測定し、それぞれ同面積の記録媒体の重量を差し引きし平均した値となる。
【０１２７】
３．画像形成物
上記概念に基づく、本発明の他の実施形態は、有色トナーおよび透明トナーが記録媒体に定着されてなる画像形成物であって、上記透明トナーの定着物を介して合一された複数の上記有色トナーの定着物を含む、画像形成物に関する。
【０１２８】
透明トナーの定着物を介して複数の有色トナーの定着物が合一されるとは、図３Ｂおよび図４Ｂに示すように、２個以上の有色トナーの定着物が、ある透明トナーの定着物にいずれも接触した状態となっていることを意味する。言い換えると、上記画像形成物においては、透明トナーに由来する定着物（透明樹脂）と、有色トナーに由来する定着物（有色樹脂）とが、混在している。なお、定着物とは、当該トナーを構成するトナー粒子が軟化（および押圧）により他のトナー粒子と密着するように変形して、記録媒体に定着されたものを意味する。
【０１２９】
上記画像形成物は、有色トナーの定着物の付着量が異なる複数の領域を含んでいてもよい。このとき、有色トナーの定着物の付着量がより多い領域（図３Ｂ参照）も、有色トナーの付着量がより少ない領域（図４Ｂ参照）も、いずれも透明トナーを介して合一された複数の有色トナーの定着物を含む。
【０１３０】
また、上記画像形成物は、有色トナーの定着物の付着量がより多い領域では、透明トナーの定着物の付着量がより少なく、有色トナーの定着物の付着量がより少ない領域では、透明トナーの定着物の付着量がより多いことが好ましい。
【０１３１】
また、上記画像形成物は、有色トナーの定着物の付着量と透明トナーの定着物の付着量とを合計した付着量が、１ｇ／ｍ２以上であることが好ましく、２ｇ／ｍ２以上であることがより好ましく、２．５ｇ／ｍ２以上であることがさらに好ましい。上記合計した付与量の上限は特に限定されないものの、２４ｇ／ｍ２以下であることが好ましい。
【０１３２】
また、上記画像形成物は、形成された画像中の質感ムラを抑制する観点から、上記有色トナーの定着物の付着量と透明トナーの定着物の付着量とを合計した付着量の領域間の差が、０．５ｇ／ｍ２以下であることが好ましい。上記複数の領域間での差は、形成される画像から、有色トナーの定着物の付着量が異なる１０個の領域を任意に選択し、当該１０個の領域のうち、有色トナーの定着物の付着量と透明トナーの定着物の付着量とを合計した付着量が最も大きい領域と、最も小さい領域と、の間の付着量の差とすることができる。
【０１３３】
なお、上記画像形成物は、有色トナーの定着物の付着量が十分に多い領域などの、透明トナーの定着物を含まない領域を含んでいてもよい。
【実施例】
【０１３４】
以下、実施例を挙げて本発明についてより詳細に説明するが、本発明はこれらに限定されない。
【０１３５】
１．透明トナーの作製
１−１．透明トナーのトナー粒子１の作製
１−１−１．結着樹脂の粒子の分散液の調製
（第１段重合）
攪拌装置、温度センサー、冷却管、および窒素導入装置を取り付けた反応容器に、８質量部のドデシル硫酸ナトリウムを３０００質量部のイオン交換水に溶解させた溶液を仕込み、窒素気流下２３０ｒｐｍの攪拌速度で攪拌しながら、内温を８０℃に昇温させた。昇温後、１０質量部の過硫酸カリウムを２００質量部のイオン交換水に溶解させた開始剤溶液を添加し、再度液温を８０℃とし、４８０質量部のスチレン、２５０質量部のｎ−ブチルアクリレート、６８．０質量部のメタクリル酸、および１６．０質量部のｎ−オクチル−３−メルカプトプロピオネートを含む重合性単量体溶液を１時間かけて滴下した。その後、８０℃にて２時間加熱、攪拌することにより重合を行い、スチレン・アクリル樹脂Ａの粒子を含有する分散液１Ａを調製した。
【０１３６】
（第２段重合）
攪拌装置、温度センサー、冷却管、および窒素導入装置を取り付けた反応容器に、７質量部のポリオキシエチレン（２）ドデシルエーテル硫酸ナトリウムを８００質量部のイオン交換水に溶解させた溶液を仕込み、９８℃に加熱後、２６０質量部の上記分散液１、２４５質量部のスチレン、１２０質量部のｎ−ブチルアクリレート、１．５質量部のｎ−オクチル−３−メルカプトプロピオネート、および６７質量部の離型剤であるパラフィンワックス（日本精蝋株式会社製、ＨＮＰ−１１）を９０℃にて溶解させた重合性単量体溶液を添加し、循環経路を有する機械式分散機（エム・テクニック株式会社製、ＣＲＥＡＲＭＩＸ（「ＣＲＥＡＲＭＩＸ」は同社の登録商標））により１時間混合分散させ、乳化粒子（油滴）を含む分散液を調製した。
【０１３７】
次いで、この分散液に、６質量部の過硫酸カリウムを２００質量部のイオン交換水に溶解させた開始剤溶液を添加し、この系を８２℃にて１時間にわたって加熱攪拌することにより重合を行い、スチレン・アクリル樹脂粒子Ｂの粒子を含有する分散液１Ｂを調製した。
【０１３８】
（第３段重合）
１１質量部の過硫酸カリウムを４００質量部のイオン交換水に溶解させた開始剤溶液を上記分散液１Ｂに添加し、次いで、８２℃の温度条件下で、４３５質量部のスチレン、１３０質量部のｎ−ブチルアクリレート、３３質量部のメタクリル酸および８質量部のｎ−オクチル−３−メルカプトプロピオネートからなる重合性単量体溶液を１時間かけて滴下した。滴下終了後、２時間にわたって加熱攪拌することにより重合を行った後、２８℃まで冷却して、スチレン・アクリル樹脂Ｃの粒子を含有する分散液３を得た。示差走査熱量測定計（パーキンエルマー社製 ＤＳＣ８５００）でスチレン・アクリル樹脂Ｃのガラス転移温度（Ｔｇ）を測定したところ、４５℃であった。
【０１３９】
１−１−２．紫外線吸収剤の粒子の分散液の調製
８０質量部のジクロロメタンと、紫外線吸収剤としての２０質量部の２−（２Ｈ−ベンゾトリアゾール−２−イル）−４−（１，１，３，３−テトラメチルブチル）フェノール（ＡＤＥＫＡ社製、アデカスタブＬＡ−２９）と、を５０℃で加熱しながら混合攪拌し、ベンゾトリアゾールを含む溶液を得た。１００質量部の得られた溶液に、９９．５質量部の５０℃に温めた蒸留水と０．５質量部の２０質量％ドデシルベンゼンスルホン酸ナトリウム水溶液との混合液を添加した。その後、シャフトジェネレーター１８Ｆを備えるホモジナイザー（ハイドルフ社製）により１６０００ｒｐｍで２０分間攪拌して乳化させ、ベンゾトリアゾールの乳化液を得た。
【０１４０】
得られたベンゾトリアゾールの乳化液をセパラブルフラスコへ投入し、窒素を気相中へ送気しながら４０℃で９０分間加熱攪拌して有機溶媒を除去して、ベンゾトリアゾールの粒子の分散液を得た。上記分散液中のベンゾトリアゾールの粒子の粒子径を、電気泳動光散乱光度計（大塚電子株式会社製、ＥＬＳ−８００）を用いて測定したところ、質量平均粒径で１８３ｎｍであった。
【０１４１】
１−１−３．トナー粒子の作製
固形分換算で６８４質量部の上記スチレン・アクリル樹脂Ｃの粒子を含有する分散液３、固形分換算で３６質量部の上記ベンゾトリアゾールの粒子の分散液、および９００質量部のイオン交換水を、攪拌装置、温度センサー、および冷却管を装着した反応装置に投入した。容器内の温度を３０℃に保持して、５モル／リットルの水酸化ナトリウム水溶液を添加してｐＨを１０に調整した。
【０１４２】
次に、２質量部の塩化マグネシウム・６水和物を１０００質量部のイオン交換水に溶解させた水溶液を、攪拌しながら１０分間かけて滴下した。その後、この系を６０分間かけて７０℃まで昇温し、７０℃を保持したま粒子成長反応を継続した。この状態で粒度分布測定装置（ベックマン・コールター株式会社製、マルチサイザー３）にて会合粒子の粒径を測定し、体積基準のメジアン径（Ｄ５０）が６．５μｍになった時点で、１９０質量部の塩化ナトリウムを７６０質量部のイオン交換水に溶解っせた水溶液を添加して粒子成長を停止させた。その後、７０℃で１時間攪拌した後、さらに昇温を行い、７５℃の状態で加熱攪拌することにより、粒子の融着を進行させた。その後、３０℃まで冷却することにより、透明トナーのトナー粒子の分散液を得た。
【０１４３】
上記で得られたトナー粒子の分散液を遠心分離機で固液分離し、トナー粒子のウェットケーキを形成した。このウェットケーキを、上記遠心分離機で濾液の電気伝導度が５μＳ／ｃｍになるまで３５℃のイオン交換水で洗浄し、その後、乾燥機（株式会社セイシン企業製、フラッシュジェットドライヤー）に移し、水分量が０．５質量％になるまで乾燥して、粉末状のトナー粒子を得た。
【０１４４】
得られた粉末状のトナー粒子に、１質量％となる量の疎水性シリカ（数平均一次粒径：１２ｎｍ）、および０．３質量％となる量の疎水性チタニア（数平均一次粒径：２０ｎｍ）を添加し、ヘンシェルミキサー（登録商標）を用いて混合することにより、透明トナーのトナー粒子１を作製した。
【０１４５】
粒度分布測定装置であるベックマン・コールター株式会社製のコールターカウンター３に、データ処理用ソフトであるベックマン・コールター株式会社製のＳｏｆｔｗａｒｅ  Ｖ３．５１を搭載したコンピューターを接続した測定システムを用いて、透明トナーのトナー粒子１の体積基準のメジアン径（Ｄ５０）（トナーの平均粒径）を測定したところ、９．８μｍであった。また、示差走査熱量測定計（パーキンエルマー社製ＤＳＣ８５００）で透明トナー１のガラス転移温度（Ｔｇ）を測定したところ、４４℃であった。
【０１４６】
１−２．透明トナーのトナー粒子２の作製
８０質量部のジクロロメタンと、２０質量部の紫外線吸収剤としての２，２’−ジヒドロキシ−４，４’−ジメトキシベンゾフェノン（ＢＡＳＦ社製、Ｕｖｉｎｕｌ３０４９）と、を５０℃で加熱しながら混合攪拌し、ベンゾフェノンを含む溶液を得た。１００質量部の得られた溶液に、９９．５質量部の５０℃に温めた蒸留水と、０．５質量部の２０質量％ドデシルベンゼンスルホン酸ナトリウム水溶液との混合液を添加した。その後、シャフトジェネレーター１８Ｆを備えるホモジナイザー（ハイドルフ社製）により１６０００ｒｐｍで２０分間攪拌して乳化させ、ベンゾフェノンの乳化液を得た。
【０１４７】
得られたベンゾフェノンの乳化液をセパラブルフラスコへ投入し、窒素を気相中へ送気しながら４０℃で９０分間加熱攪拌して有機溶媒を除去して、ベンゾフェノンの粒子の分散液を得た。上記ベンゾフェノンの粒子の分散液中のベンゾフェノン粒子の粒径を、電気泳動光散乱光度計（大塚電子株式会社製、ＥＬＳ−８００）を用いて測定したところ、質量平均粒径で１９２ｎｍであった。
【０１４８】
上述した透明トナーのトナー粒子１の作製において、ベンゾトリアゾールの粒子の分散液のかわりに上記ベンゾフェノンの粒子の分散液を用いた以外は同様にして、透明トナーのトナー粒子２を作製した。
【０１４９】
粒度分布測定装置であるベックマン・コールター株式会社製のコールターカウンター３に、データ処理用ソフトであるベックマン・コールター株式会社製のＳｏｆｔｗａｒｅ  Ｖ３．５１を搭載したコンピューターを接続した測定システムを用いて、透明トナーのトナー粒子２の体積基準のメジアン径（Ｄ５０）（トナーの平均粒径）を測定したところ、７．５μｍであった。また、示差走査熱量測定計（パーキンエルマー社製ＤＳＣ８５００）で透明トナー２のガラス転移温度（Ｔｇ）を測定したところ、４３℃であった。
【０１５０】
１−３．透明トナーのトナー粒子３の作製
８０質量部のジクロロメタンと、２０質量部の紫外線吸収剤として４−ｔｅｒｔ−ブチル−４’−メトキシジベンゾイルメタン（ロシュ社製）と、を５０℃で加熱しながら混合攪拌し、ジベンゾイルメタンを含む溶液を得た。１００質量部の得られた溶液に、９９．５質量部の５０℃に温めた蒸留水と、０．５質量部の２０質量％ドデシルベンゼンスルホン酸ナトリウム水溶液との混合液を添加した。その後、シャフトジェネレーター１８Ｆを備えるホモジナイザー（ハイドルフ社製）により１６０００ｒｐｍで２０分間攪拌して乳化させ、ジベンゾイルメタンの乳化液を得た。
【０１５１】
得られたジベンゾイルメタンの乳化液をセパラブルフラスコへ投入し、窒素を気相中へ送気しながら４０℃で９０分間加熱攪拌して有機溶媒を除去して、ジベンゾイルメタンの粒子の分散液を得た。ジベンゾイルメタン粒子分散液中のジベンゾイルメタン粒子の粒径を、電気泳動光散乱光度計（大塚電子株式会社製、ＥＬＳ−８００）を用いて測定したところ、質量平均粒径で１９０ｎｍであった。
【０１５２】
上述した透明トナーのトナー粒子１の作製において、ベンゾトリアゾールの粒子の分散液のかわりに上記ジベンゾイルメタンの粒子の分散液を用いた以外は同様にして、透明トナーのトナー粒子３を作製した。
【０１５３】
粒度分布測定装置であるベックマン・コールター株式会社製のコールターカウンター３に、データ処理用ソフトであるベックマン・コールター株式会社製のＳｏｆｔｗａｒｅ  Ｖ３．５１を搭載したコンピューターを接続した測定システムを用いて、透明トナーのトナー粒子３の体積基準のメジアン径（Ｄ５０）（トナーの平均粒径）を測定したところ、７．１μｍであった。また、示差走査熱量測定計（パーキンエルマー社製ＤＳＣ８５００）で透明トナー３のガラス転移温度（Ｔｇ）を測定したところ、４６℃であった。
【０１５４】
シクロヘキサンメタクリレートとメチルメタクリレートとの共重合体樹脂（モノマー質量比１：１）でフェライトを被覆した体積平均粒径が３０μｍのフェライトキャリアを用意した。上記透明トナーのトナー粒子１、トナー粒子２およびトナー粒子３のそれぞれと、上位フェライトキャリアと、を、トナー粒子の濃度が６質量％となる割合で、Ｖ型混合器を用いて３０分間混合して、透明トナー１、透明トナー２および透明トナー３を作製した。
【０１５５】
２．有色トナーの作製
２−１．ブラックトナーの作製
１１．５質量部のｎ−ドデシル硫酸ナトリウムを１６００質量部の純水に溶解させた溶液に、２５質量部のカーボンブラック（キャボット社製、モーガルＬ）を徐々に添加し、次いで、分散機（エム・テクニック株式会社製、クレアミックス  ＣＬＭ−０．８Ｓ（「クレアミックス」は同社の登録商標））を使用してカーボンブラックを分散させて、カーボンブラックの分散液を調製した。分散液中のカーボンブラック粒子の粒子径を、電気泳動光散乱光度計（大塚電子株式会社製、ＥＬＳ−８００）を用いて測定したところ、個数基準のメジアン径で１１８ｎｍであった。
【０１５６】
上述した透明トナー１の作製において、固形分換算で５０４質量部の上記スチレン・アクリル樹脂Ｃの粒子を含有する分散液３、固形分換算で７０質量部の上記カーボンブラックの分散液、および９００質量部のイオン交換水を、攪拌装置、温度センサー、および冷却管を装着した反応装置に投入した。容器内の温度を３０℃に保持して、５モル／リットルの水酸化ナトリウム水溶液を添加してｐＨを１０に調整した以外は同様にして、ブラックトナーを得た。
【０１５７】
なお、粒度分布測定装置であるベックマン・コールター株式会社製のコールターカウンター３に、データ処理用ソフトであるベックマン・コールター株式会社製のＳｏｆｔｗａｒｅ  Ｖ３．５１を搭載したコンピューターを接続した測定システムを用いて、ブラックトナーのトナー粒子の体積基準のメジアン径（Ｄ５０）（トナーの平均粒径）を測定したところ、６．９μｍであった。また、示差走査熱量測定計（パーキンエルマー社製ＤＳＣ８５００）で透明トナー３のガラス転移温度（Ｔｇ）を測定したところ、４７℃であった。
【０１５８】
２−２．イエロートナーの作製
上記ブラックトナーの作製において、カーボンブラックのかわりにＣ．Ｉ．ピグメントイエロー７４を用いた以外は同様にして、イエロートナーを得た。
【０１５９】
なお、粒度分布測定装置であるベックマン・コールター株式会社製のコールターカウンター３に、データ処理用ソフトであるベックマン・コールター株式会社製のＳｏｆｔｗａｒｅ  Ｖ３．５１を搭載したコンピューターを接続した測定システムを用いて、イエロートナーのトナー粒子の体積基準のメジアン径（Ｄ５０）（トナーの平均粒径）を測定したところ、７．２μｍであった。また、示差走査熱量測定計（パーキンエルマー社製ＤＳＣ８５００）で透明トナー３のガラス転移温度（Ｔｇ）を測定したところ、４９℃であった。
【０１６０】
２−３．マゼンタトナーの作製
上記ブラックトナーの作製において、カーボンブラックのかわりにＣ．Ｉ．ピグメントレッド１２２を用いた以外は同様にして、マゼンタトナーを得た。
【０１６１】
なお、粒度分布測定装置であるベックマン・コールター株式会社製のコールターカウンター３に、データ処理用ソフトであるベックマン・コールター株式会社製のＳｏｆｔｗａｒｅ  Ｖ３．５１を搭載したコンピューターを接続した測定システムを用いて、マゼンタトナーのトナー粒子の体積基準のメジアン径（Ｄ５０）（トナーの平均粒径）を測定したところ、７．３μｍであった。また、示差走査熱量測定計（パーキンエルマー社製ＤＳＣ８５００）で透明トナー３のガラス転移温度（Ｔｇ）を測定したところ、４７℃であった。
【０１６２】
２−４．シアントナーの作製
上記ブラックトナーの作製において、カーボンブラックのかわりにＣ．Ｉ．ピグメントブルー１５：３を用いた以外は同様にして、シアントナーを得た。
【０１６３】
なお、粒度分布測定装置であるベックマン・コールター株式会社製のコールターカウンター３に、データ処理用ソフトであるベックマン・コールター株式会社製のＳｏｆｔｗａｒｅ  Ｖ３．５１を搭載したコンピューターを接続した測定システムを用いて、シアントナーのトナー粒子の体積基準のメジアン径（Ｄ５０）（トナーの平均粒径）を測定したところ、７．５μｍであった。また、示差走査熱量測定計（パーキンエルマー社製ＤＳＣ８５００）で透明トナー３のガラス転移温度（Ｔｇ）を測定したところ、４８℃であった。
【０１６４】
３．定着性試験
上記透明トナーおよび有色トナーを用いて、常温常湿環境下（温度２０℃、湿度５０％ＲＨ）で、画像を形成した。具体的には、一方に透明トナーまたは有色トナー、他方に記録媒体である普通紙（坪量：６４ｇ／ｍ２）を設置した一対の平行平板（アルミ）電極間に、トナーを磁力によって摺動させながら配置し、電極間ギャップを０．５ｍｍとし、それぞれのトナーの付着量が表１に記載の量となるようにＤＣバイアスとＡＣバイアスとを調整して、トナーを現像させ、紙の表面にトナー像を付着させた。
【０１６５】
その後、図５に示す構成を有する定着装置を用いて、トナー像を記録媒体に定着させてベタ画像を得た。照射部として、発光波長が３８５ｎｍ±１０ｎｍのＬＥＤ光源を用い、波長３８５ｎｍの紫外光を、照射量が２Ｊ／ｃｍ２となる条件で、記録媒体上のトナー像に照射した。
【０１６６】
得られた画像を１ｃｍ角の四角形に切り取り、日本製紙クレシア株式会社製、ＪＫワイパー（「ＪＫワイパー」は同社の登録商標））で１５ｋＰａの圧力をかけて１０回こすり、画像を定着率で評価した。定着率７０％以上を合格とした。
【０１６７】
なお、画像の定着率とは、形成直後の画像の濃度とこすった後の画像の濃度とを蛍光分光濃度計（コニカミノルタ株式会社製、ＦＤ−７）で測定し、こすった後のベタ画像の反射濃度を、形成直後のベタ画像の反射濃度で除した値を百分率で表した数値である。
【０１６８】
画像形成に用いた有色トナーおよび透明トナーの種類および付着量、ならびに各画像の上記定着率を、表１に示す。なお、試験９および試験１０は、複数種の有色トナーを用いて画像を形成した。
【０１６９】
なお、試験１３は、上記紫外光の照射量を２１０Ｊ／ｃｍ２として画像を形成した。
【０１７０】
【表１】
2020052319.tif 000003
【０１７１】
表１に示されるように、有色トナーと透明トナーとを組み合わせて画像を形成することにより、有色トナーの付着量にかかわらず、画像の定着率が高まっていた。
【０１７２】
なお、有色トナーのみを用い、付着量が少ない領域でも有色トナーの定着率が高まるように、活性光線の照射量を高めたところ、画像にムラが多く生じ、反射濃度の測定にも大きなバラツキが出たため、定着率の評価はできなかった（試験１３）。
【０１７３】
また、試験１の条件で、ベタ画像を形成し、領域間のトナー付着量の差をみたところ、０．３ｇ／ｍ２であり、目視では画像濃度や質感にムラのない画像であった。一方、出力元画像で透明トナーの付量を意図的に調整し、領域間のトナー付着量の差が１．０ｇ／ｍ２となる画像を作製したところ、実用上問題ないレベルであるが、光沢に起因する質感ムラがわずかに視認された。
【産業上の利用可能性】
【０１７４】
本発明によれば、電子写真方式の画像形成方法によって、有色トナーの付着率によらず、画像強度のバラツキが少ない画像を形成ことができる。
【符号の説明】
【０１７５】
１０  画像形成装置
２０  画像読み取り部
２１  給紙装置
２２  スキャナー
２３  ＣＣＤセンサー
２４  画像処理部
３０  トナー像形成部
３１  画像形成ユニット
３２  感光体
３３  帯電装置
３４  露光装置
３５  現像装置
３６  クリーニング装置
４０  中間転写部
４１  一次転写ユニット
４２  二次転写ユニット
４３  中間転写ベルト
４４  一次転写ローラー
４５  バックアップローラー
４６  第１支持ローラー
４７  クリーニング装置
４８  二次転写ベルト
４９  二次転写ローラー
５０  第２支持ローラー
６０  定着装置
６１  定着ベルト
６２  加熱ローラー
６３  第１加圧ローラー
６４  第２加圧ローラー
６５  光照射部
８０  記録媒体搬送部
８１  給紙トレイユニット
８２  レジストローラー対
１１０  有色トナーのトナー粒子
１２０  合一して定着した有色トナー
１３０  合一せずに定着した有色トナー
２００  記録媒体
３１０  有色トナーのトナー粒子
３２０  透明トナーのトナー粒子
３３０  合一して定着した有色トナーおよび透明トナー
４００  記録媒体
Ｄ  原稿
Ｓ  紙（記録媒体）
【図１】
2020052319.tif 000004
【図２】
2020052319.tif 000005
【図３】
2020052319.tif 000006
【図４】
2020052319.tif 000007
【図５】
2020052319.tif 000008